Brevet FR3038849A1 (20170120)
REVENDICATIONS1. Catalyseur oxyde mixte mésoporeux comprenant du silicium et au moins un métal M choisi dans le groupe constitué par les éléments des groupes 4 et 5 du tableau périodique et leurs mélanges, la masse de métal M étant comprise entre 0,1 et 20% de la masse de l'oxyde mixte.\n<CLM>\1\tCatalyseur selon la revendication 1 dans lequel ledit métal M est choisi dans le groupe constitué par le tantale, le niobium, le zirconium, et leurs mélanges.\n<CLM>\1\tCatalyseur selon l'une des revendications 1 à 2 comprenant un métal M', ledit métal M' étant un métal choisi dans le groupe constitué par les éléments des groupes 11 et 12 du tableau périodique et leurs mélanges, la masse de métal M' étant comprise entre 0,1 et 20% de la masse de l'oxyde mixte.\n<CLM>\1\tCatalyseur selon la revendication 3 dans lequel ledit métal M' est choisi dans le groupe constitué par l'argent, le cuivre, le zinc et leurs mélanges.\n<CLM>\1\tCatalyseur selon l'une des revendications 1 à 4 dans lequel ledit oxyde mixte est mésostructuré.\n<CLM>\1\tCatalyseur selon l'une des revendications 1 à 5 dans lequel l'oxyde mixte a une surface spécifique d'au moins 250 m2/g, un volume poreux d'au moins 1 ml/g et un diamètre moyen des pores d'au moins 4 nm.\n<CLM>\1\tCatalyseur selon l'une des revendications 1 ou 6 mis en forme sous forme de billes, de pastilles, de granulés, ou d'extrudés, ou d'anneaux.\n<CLM>\1\tCatalyseur selon la revendication 7 comprenant au moins un matériau oxyde poreux ayant le rôle de liant, ledit matériau oxyde poreux étant choisi dans le groupe formé par la silice, la magnésie, les argiles, l'oxyde de titane, l'oxyde de lanthane, l'oxyde de cérium, les phosphates de bore et les mélanges d'au moins deux des oxydes cités ci-dessus.\n<CLM>\1\tProcédé de préparation du catalyseur selon l'une des revendications 1 à 8 par la voie sol-gel moderne métallo-organique par précipitation/gélification comprenant au moins les étapes suivantes : (a) dissolution d'au moins un précurseur de l'élément Si en milieu aqueux, organique ou aquo-organique, éventuellement en présence d'un acide ou d'une base, de façon à former une solution, éventuellement colloïdale, (b) ajout à la solution obtenue lors de l'opération (a) d'au moins un précurseur du métal M, à l'état pur ou dissout dans un milieu adapté compatible avec ladite solution issue de l'opération (a), (c) précipitation de l'oxyde mixte à base de Si, d'au moins le métal M par ajout d'un acide, d'une base ou par application d'une température spécifique de réaction, 3038849 16 (d) filtration suivie de lavages éventuels ou évaporation de la suspension obtenue lors de l'opération (c), (e) au moins un traitement thermique de l'oxyde mixte obtenu à l'étape (d) de façon à obtenir ledit catalyseur. 5\n<CLM>\1\tProcédé de préparation du catalyseur selon la revendication 9 dans lequel ladite étape de traitement thermique (e) est un séchage suivi d'une calcination, ledit séchage étant réalisé en étuve dans une gamme de température de 20 à 200°C durant une période inférieure à 72 h, ladite étape de calcination étant réalisée sous air en étuve dans une gamme de température de 300 à 800°C durant une période inférieure à 24 h. 10\n<CLM>\1\tUtilisation du catalyseur selon l'une des revendications 1 à 8 pour la production de 1,3-butadiène à partir d'une charge comprenant au moins de l'éthanol à une température comprise entre 300 et 400°C, une pression comprise entre 0,15 et 0,5 MPa, une vitesse spatiale comprise entre 0,5 et 5 h-1.\n<CLM>\1\tUtilisation selon la revendication 11 dans laquelle la température est comprise entre 320°C et 380°C. 15\n<CLM>\1\tUtilisation selon l'une des revendications 11 à 12 dans laquelle la pression est comprise entre 0,15 et 0,3 MPa.\n<CLM>\1\tUtilisation selon l'une des revendications 11 à 13 dans laquelle la vitesse spatiale est comprise entre 1 20 et 4 11-1.